(57)【要約】      （修正有）【課題】今までにない新たな質感をもったシール型熱転写受像シートを提供する。【解決手段】シール部５０が離型部１０から剥離可能に設けられているシール型熱転写受像シート１００において、前記シール部を、前記離型部側から、少なくとも、粘着層５１、紙基材５２、表面樹脂層５３、および受容層５４がこの順で積層されてなる積層構造とし、前記受容層側から前記紙基材が透視可能とする。【選択図】図１
2019177670.tif 000002
【特許請求の範囲】
【請求項１】
シール部が離型部から剥離可能に設けられているシール型熱転写受像シートであって、
前記シール部は、前記離型部側から、少なくとも、粘着層、紙基材、表面樹脂層、および受容層がこの順で積層されてなる積層構造を呈しており、
前記受容層側から前記紙基材が透視可能である、ことを特徴とするシール型熱転写受像シート。
【請求項２】
前記シール部は、前記粘着層と前記紙基材の間に裏面樹脂層が積層されている、ことを特徴とする請求項１に記載のシール型熱転写受像シート。
【請求項３】
前記離型部が透明樹脂のみにより構成されている、ことを特徴とする請求項１または２に記載のシール型熱転写受像シート。
【請求項４】
前記シール型熱転写受像シート全体の厚さが２５０μｍ以下である、ことを特徴とする請求項１〜３の何れか一項に記載のシール型熱転写受像シート。
【請求項５】
前記離型部の厚さが７０μｍ以上である、ことを特徴とする請求項１〜４の何れか一項に記載のシール型熱転写受像シート。
【発明の詳細な説明】
【技術分野】
【０００１】
本発明は、シール型熱転写受像シートに関する。
【背景技術】
【０００２】
印画物の製造には種々の熱転写方式が提案されており、その中でも、昇華型熱転写方式を用いて被転写体上に熱転写画像を形成することが広く行われている。昇華型熱転写方式による熱転写画像の形成には、基材の一方の面に染料層が設けられた熱転写シートと、被転写体、例えば、他の基材の一方の面に受容層が設けられた熱転写受像シートが使用される。そして、熱転写受像シートの受容層と、熱転写シートの染料層とを重ね合わせ、サーマルヘッドにより熱転写シートの背面側から熱を印加して、染料層の染料を受容層上に移行させることにより、受容層に熱転写画像が形成された印画物が得られる。このような昇華型熱転写方式によれば、熱転写シートに印加するエネルギー量によって染料の移行量を制御できることから、画像が非常に鮮明であり、かつ透明性、中間調の色再現性、階調性に優れフルカラー写真画像に匹敵する高品質の印画物を形成できる。
【０００３】
このような熱転写方式に用いられる熱転写受像シートには、例えば特許文献１に開示されるように、シール部と離型部とが一体をなしており、シール部が離型部から剥離可能に設けられている、いわゆるシール型の熱転写受像シートもある。
【先行技術文献】
【特許文献】
【０００４】
【特許文献１】特開２０１７−１３６７８４号公報
【発明の概要】
【発明が解決しようとする課題】
【０００５】
本発明は、このようなシール型熱転写受像シートに新しいバリエーションを付与すること、より具体的には、今までにない新たな質感をもったシール型熱転写受像シートを提供することを主たる課題とする。
【課題を解決するための手段】
【０００６】
前記課題を解決するための本開示の実施の形態にかかるシール型熱転写受像シートは、シール部が離型部から剥離可能に設けられているシール型熱転写受像シートであって、前記シール部は、前記離型部側から、少なくとも、粘着層、紙基材、表面樹脂層、および受容層がこの順で積層されてなる積層構造を呈しており、前記受容層側から前記紙基材が透視可能である、ことを特徴とする。
【０００７】
前記シール型熱転写受像シートにあっては、前記シール部は、前記粘着層と前記紙基材の間に裏面樹脂層が積層されていてもよい。
【０００８】
また、前記シール型熱転写受像シートにあっては、前記離型部が透明樹脂のみにより構成されていてもよい。
【０００９】
また、前記シール型熱転写受像シートにあっては、前記シール型熱転写受像シート全体の厚さが２５０μｍ以下であってもよい。
【００１０】
また、前記シール型熱転写受像シートにあっては、前記離型部の厚さが７０μｍ以上であってもよい。
【発明の効果】
【００１１】
本開示の実施の形態にかかるシール型熱転写受像シートによれば、シール型熱転写受像シートに新しいバリエーション、より具体的には新しい質感を付与できる。
【図面の簡単な説明】
【００１２】
【図１】本発明の一実施形態にかかるシール型熱転写受像シートの一例を示す概略断面図である。
【発明を実施するための形態】
【００１３】
以下、本発明の実施の形態を、図面等を参照しながら説明する。なお、本発明は多くの異なる態様で実施可能であり、以下に例示する実施の形態の記載内容に限定して解釈されるものではない。また、図面は説明をより明確にするため、実際の態様に比べ、各部の幅、厚さ等について模式的に表される場合があるが、あくまで一例であって、本発明の解釈を限定するものではない。また、本願明細書と各図において、既出の図に関して前述したものと同様の要素には、同一の符号を付して、詳細な説明を適宜省略することがある。
【００１４】
・シール型熱転写受像シート
図１は、本開示の実施形態にかかるシール型熱転写受像シート１００の概略断面図である。
【００１５】
図１に示すように、本開示の実施形態にかかるシール型熱転写受像シート１００は、シール部５０が離型部１０から剥離可能に設けられている。
【００１６】
そして、シール型熱転写受像シート１００を構成するシール部５０は、離型部１０側から、粘着層５１、紙基材５２、表面樹脂層５３、および受容層５４がこの順で積層されてなる積層構造を呈している。なお、図示するシール型熱転写受像シート１００にあっては、粘着層５１と紙基材５２の間に裏面樹脂層５５が設けられており、表面樹脂層５３と受容層５４との間に接着層５６が設けられている。
【００１７】
一方で、シール型熱転写受像シート１００は、シール部５０の粘着層５１と接する側に離型部１０を有している。
【００１８】
このような本実施形態にかかるシール型熱転写受像シート１００は、シール部５０の受容層５４側、つまり図１における上側から、シール部５０の紙基材５２が透視可能であることに特徴を有している。このようにシール部５０の受容層５４側から紙基材５２が透視可能であることにより、シール型熱転写受像シート１００に、従来にはない新しい質感、より具体的には「紙の質感」を付与できる。
【００１９】
なお、本明細書において「シール部５０の受容層５４側から、シール部５０の紙基材５２が透視可能」とは、受容層５４側から目視により紙基材５２が透けて見える、換言すれば受容層５４側から紙基材５２の紙の質感が確認可能であることを意味しており、これは、シール部５０の紙基材５２から受容層５４に至るシール部５０を構成する各層、例えば図１に示すシール型熱転写受像シート１００にあっては、表面樹脂層５３、接着層５６および受容層５４のすべてが、ある程度の透明性を有していることにより実現可能である。そして、この透明性については、例えば、シール型熱転写受像シートの断面を走査型電子顕微鏡（ＳＥＭ）で観察することで、紙基材の受容層側表面から受容層の表面に至るまでの各層の合計の厚さを測定し、一方で受容層側からレーザー顕微鏡を用いて厚さを測定し、前記走査型電子顕微鏡を用いて測定した紙基材から受容層の表面に至るまでの各層の合計の厚さとレーザー顕微鏡を用いて測定した厚さを比較し、これが同じ値だった場合には、紙基材から受容層に至るまでの各層が透明性を有している、つまり受容層側から紙基材が透視可能であると言える。一方でレーザー顕微鏡を用いて測定した厚さが走査型電子顕微鏡で測定した厚さ未満だった場合には、紙基材から受容層に至る各層のうちいずれかの層が不透明であり、受容層側から紙基材が透視できないと言える。これは、レーザー顕微鏡の原理上、紙基材から受容層に至るまでの各層中に不透明な層、つまりレーザー光が透過しない層があった場合、レーザー光は当該不透明な層で反射されることとなり、この場合、レーザー顕微鏡を用いて測定された厚さは、受容層から当該不透明な層までの厚さとなり、この厚さは、走査型電子顕微鏡を用いて測定した紙基材の受容層側表面から受容層に至るまでの各層の合計の厚さ未満となるからである。なお、前記レーザー顕微鏡としては、形状測定レーザマイクロスコープ（ＶＫ−Ｘ１６０  （株）ＫＥＹＥＮＣＥ）などを使用できる。
【００２０】
このような本実施形態にかかるシール型熱転写受像シート１００全体の厚さについては特に限定されることはなく、シール部５０の受容層５４側から紙基材５２が透視可能であることを条件に適宜設計可能である。例えば、シール型熱転写受像シート全体の厚さは、２５０μｍ以下であることが好ましい。全体の厚さが２５０μｍ以下であることにより、プリンタ内部でのカッターによる切断不良を抑制できる。全体の厚さは、２３５μｍ以下であることが特に好ましい。
【００２１】
以下に、本実施形態にかかるシール型熱転写受像シート１００の各構成について、詳細に説明する。
【００２２】
・離型部
本実施形態にかかるシール型熱転写受像シート１００を構成する離型部１０については、その構造や材質等について特に限定されることはなく、従来のシール型熱転写受像シートにおいて用いられている離型部を適宜選択して用いることができ、例えば、図１に示すように、離型基材１１と離型層１２とが積層された積層構造とすることもできる。
【００２３】
この場合において、離型部１０を構成する離型基材１１の材質を紙としてもよい。具体的には、クラフト紙、和紙、上質紙、コート紙、レジンコート紙、アート紙、キャストコート紙、板紙、エマルジョン含浸紙、合成ゴムラテックス含浸紙、合成樹脂内添紙、セルロース繊維紙などを採用できる。
【００２４】
また、離型基材１１の材質を樹脂としてもよい。具体的には、ポリエチレンテレフタレートやポリプロピレン、さらには、アクリル樹脂、セルロース樹脂、ポリカーボネート、ポリビニルアセタール、ポリビニルアルコール、ポリアミド、ポリスチレン、ポリエステル、ハロゲン化ポリマーなどを採用できる。また、これらの樹脂中に、添加剤として、ナイロンフィラー、アクリル系フィラー、ポリアミド系フィラー、フッ素系フィラー、ポリエチレンワックス、アミノ酸系粉体等の有機系フィラー、二酸化珪素や金属酸化物等の無機フィラーを加えたものなども使用できる。また、これらの樹脂をイソシアネート化合物やキレート化合物等の硬化剤により硬化したものも使用できる。これらの中でも、ポリエチレンテレフタレートやポリプロピレンが好適に使用できるが、搬送性の向上の観点からは、ポリエチレンテレフタレートが好ましい。一方で、粘着層５１を構成する粘着剤のカッターへの付着に起因する切断不良の抑制の観点からは、ポリプロピレンが好ましい。
【００２５】
また、離型部１０を構成する離型基材１１は、前記の各種紙や各種樹脂などからなる単層構造であってもよいが、これらを適宜積層した積層構造としてもよい。具体的には、例えば紙と樹脂、または樹脂と紙、をこの順で積層した二層構造としてもよく、樹脂と紙と樹脂、をこの順で積層した三層構造としてもよい。この場合における前記樹脂は、フィルム状であってもよく、溶融押出しにより形成された層状であってもよい。
【００２６】
離型部１０を構成する離型層１２は、離型部１０の、シール部５０の粘着層５１と接する部分に位置し、シール部５０を離型部１０から剥離し易くするために設けられる物であり、この作用効果を奏することを条件に、従来公知のいかなる離型層をも採用可能である。
【００２７】
なお、離型部１０を透明な樹脂のみ、特に透明なポリエチレンテレフタレートのみから構成することが好ましい。離型部１０を透明な樹脂のみから構成することにより、シール部５０の受容層５４側からのみならず、離型部１０側からも紙基材５２を透視可能とでき、受容層５４側からのみならず離型部１０側から見た場合にも紙の質感を付与できる。
【００２８】
また、図示はしないが、離型部１０を離型基材１１のみから構成することも可能であり、この場合にあっても、離型基材１１を透明な樹脂のみ、特に透明なポリエチレンテレフタレートのみから構成することが好ましい。
【００２９】
このような離型部１０は、単層構造である場合、積層構造である場合に拘わらず、その全体の厚さについては特に限定されることはなく適宜設計可能であるが、７０μｍ以上であることが好ましい。離型部１０の全体の厚さを７０μｍ以上とすることで、プリンタ内でのシール型熱転写受像シート１００の搬送不良を防止できる。なお、離型部１０が積層構造の場合において、これを構成する各層の厚さについては特に限定されることはなく、例えば、全体として７０μｍ以上となるように、適宜設計可能である。
【００３０】
また、離型部１０が積層構造である場合、具体的には、例えば樹脂と紙と樹脂とを順次積層した３層構造の場合に、これら各層の間に、接着性を向上するためのプライマー層や、各種機能層を設けてもよい。
【００３１】
プライマー層の材質については特に限定されることはなく、ポリエステル、ポリアクリル酸エステル、ポリウレタン、ポリスチレンアクリレート、ポリアクリルアミド、ポリアミド、ポリエーテル、ポリスチレン、ポリエチレン、ポリプロピレン、ポリ酢酸ビニルやポリ塩化ビニル、ポリビニルアルコール、ポリビニルピロリドン等のビニル樹脂、ポリビニルアセトアセタールやポリビニルブチラール等のポリビニルアセタール、無機粒子などを例示できる。また、その厚さについても特に限定されることはないが、０．８μｍ以上であることが好ましく、１μｍ以上であることがより好ましい。上限値について特に限定されないが、シール型熱転写受像シート１００全体の厚さを考慮しつつ設計する必要があり、例えば２．５μｍ程度である。
【００３２】
次に、本実施形態にかかるシール型熱転写受像シート１００のシール部５０を構成する各層について説明する。
【００３３】
・シール部の粘着層
本実施形態にかかるシール型熱転写受像シート１００のシール部５０を構成する粘着層５１の成分については特に限定されることはなく、一般的な成分を適宜選択して用いることができる。具体的には、アクリル樹脂、ビニル樹脂、ポリエステル、ポリウレタン、ポリアミド、エポキシ樹脂、ゴム、アイオノマー樹脂などを例示できる。
【００３４】
粘着層５１の厚さについても特に限定されることはないが、５μｍ以上２０μｍ以下の範囲が一般的であり、好ましくは、８μｍ以上１０μｍ以下の範囲である。
【００３５】
・シール部の紙基材
本実施形態にかかるシール型熱転写受像シート１００のシール部５０を構成する紙基材５２の材質は、紙であればよく、その種類は特に限定されない。例えば、離型部１０を構成する紙材料と同様、クラフト紙、和紙、上質紙、コート紙、レジンコート紙、アート紙、キャストコート紙、板紙、エマルジョン含浸紙、合成ゴムラテックス含浸紙、合成樹脂内添紙、セルロース繊維紙などを採用できる。中でも、紙基材５２の材質としてクラフト紙や和紙、コート紙を採用することにより、シール型熱転写受像シート１００に「和紙感」を付与できる。特にクラフト紙や和紙を採用することが好ましい。
【００３６】
このような紙基材５２の厚さについては、特に限定されることはなく適宜設計可能であり、例えば、５０μｍ以上１００μｍ以下の範囲としてもよい。
【００３７】
・シール部の表面樹脂層
本実施形態にかかるシール型熱転写受像シート１００のシール部５０を構成する表面樹脂層５３の材質は、受容層５４側から紙基材５２を透視可能とする必要があることから、透明性を有する樹脂である必要がある。具体的には、透明ポリエチレンテレフタレートや透明ポリプロピレンなどを例示できる。
【００３８】
このような表面樹脂層５３の厚さについては特に限定されることはないが、２０μｍ以上８０μｍ以下程度であることが好ましい。
【００３９】
・シール部の受容層
本実施形態にかかるシール型熱転写受像シート１００のシール部５０を構成する受容層５４は、表面樹脂層５３と同様、当該受容層５４側から紙基材５２を透視可能とする必要があることから、透明性を有する受容層であることが必要である。このような受容層５４の成分としては、ポリプロピレン等のポリオレフィン、ポリ塩化ビニルもしくはポリ塩化ビニリデン等のハロゲン化樹脂、ポリ酢酸ビニル、塩化ビニル−酢酸ビニル共重合体、エチレン−酢酸ビニル共重合体もしくはポリアクリル酸エステル等のビニル樹脂、ポリエチレンテレフタレートもしくはポリブチレンテレフタレート等のポリエステル、ポリスチレン、ポリアミド、エチレンもしくはプロピレン等のオレフィンと他のビニルポリマーとの共重合体、アイオノマー若しくはセルロースジアセテート等のセルロース樹脂、ポリカーボネート、アクリル樹脂等の溶剤系の樹脂などを例示できる。また、これらの材料は１種を単独で使用してもよく、２種以上を組合せて使用してもよい。
【００４０】
受容層５４の厚みについても、透明性を担保できることを条件として、特に限定されることはないが、０．５μｍ以上１０μｍ以下の範囲であることが好ましく、２μｍ以上５μｍ以下の範囲であることがより好ましい。
【００４１】
・シール部のその他の層
本実施形態にかかるシール型熱転写受像シート１００のシール部５０は、前記の通り、粘着層５１、紙基材５２、表面樹脂層５３および受容層５４を必須の構成とするが、これら以外の層が積層されていてもよい。
【００４２】
例えば、図１に示すように、粘着層５１と紙基材５２との間に裏面樹脂層５５を設けてもよい。これにより、プリンタ内部でシール型熱転写受像シート１００をカッターによって切断する際の、粘着層５１を構成する粘着剤のカッターへの付着を抑制でき、切断不良の抑制につながる。このような裏面樹脂層の材質は、樹脂であれば特に限定されることはないが、ポリエチレンテレフタレートやポリプロピレンであることが好ましく、ポリプロピレンであることが特に好ましい。また、その厚さについても特に限定されることはないが、例えば、２０μｍ以上５０μｍ以下であることが好ましい。
【００４３】
また、図１に示すように、表面樹脂層５３と受容層５４との間に、接着層５６を設けてもよい。接着層５６を設けることにより、表面樹脂層５３と受容層５４の密着性を向上できる。このような接着層５６の材質については、受容層５４と紙基材５２との間に位置することから、透明性が必要であり、透明性を担保することを条件にして、特に限定されることはない。具体的には、ポリエステル、ポリアクリル酸エステル、ポリウレタン、ポリスチレンアクリレート、ポリアクリルアミド、ポリアミド、ポリエーテル、ポリスチレン、ポリエチレン、ポリプロピレン、ポリ酢酸ビニルやポリ塩化ビニル、ポリビニルアルコール、ポリビニルピロリドン等のビニル樹脂、ポリビニルアセトアセタールやポリビニルブチラール等のポリビニルアセタール、無機粒子などを例示できる。また、その厚さについても特に限定されることはないが、０．８μｍ以上であることが好ましく、１μｍ以上であることがより好ましい。上限値について特に限定されないが、シール型熱転写受像シート１００全体の厚さを考慮しつつ設計する必要があり、例えば２．５μｍ程度である。
【００４４】
なお、前記のように、本実施形態にかかるシール型熱転写受像シート１００のシール部においては、離型部と同様、各層の間にプライマー層や各種機能層を設けることが可能であるが、これらの層が受容層５４と紙基材５２との間に位置する場合においては、受容層５４側から紙基材５２を透視可能とするために、透明性が必要である。
【００４５】
なお、本願明細書では、各層を構成する樹脂等について、例示的に記載をしているが、これらの樹脂は、各樹脂を構成するモノマーの単独重合体であってもよく、各樹脂を構成する主成分のモノマーと、１つ或いは複数の他のモノマーとの共重合体、或いはその誘導体であってもよい。例えば、アクリル樹脂と言う場合には、アクリル酸、又はメタクリル酸のモノマーや、アクリル酸エステル、又はメタクリル酸エステルのモノマーを主成分として含んでいればよい。また、これらの樹脂の変性物であってもよい。また、本願明細書に例示記載されている以外の樹脂を用いてもよい。
【実施例】
【００４６】
次に実施例および比較例を挙げて、本実施形態にかかるシール型熱転写受像シートを更に具体的に説明する。以下、特に断りのない限り、部は質量基準であり、固形分に換算する前の値である。また、実施例および比較例において使用されている紙基材（１）〜（５）、および樹脂フィルム（１）〜（７）の詳細は、以下の表１および表２の通りである。
【００４７】
【表１】
2019177670.tif 000003
【００４８】
【表２】
2019177670.tif 000004
【００４９】
（実施例１）
離型部を構成する離型基材として樹脂フィルム（２）を用い、その一方の面上に、下記組成の離型層用塗工液を、乾燥時の厚さが０．２５μｍとなるように塗布・乾燥し、離型基材に離型層が設けられた離型部を得た。
【００５０】
表面樹脂層として樹脂フィルム（１）を用い、その一方の面上に、下記組成の第１接着層用塗工液を、乾燥時の厚さが１μｍとなるように塗布・乾燥し、第１接着層を形成し、この第１接着層上に、紙基材として紙基材（１）を貼り合わせることで、表面樹脂層と第１接着層と紙基材とがこの順で積層されてなる第１積層体を得た。
【００５１】
一方で、裏面樹脂層として樹脂フィルム（１）を用い、その一方の面上に、下記組成の第２接着層用塗工液を、乾燥時の厚さが１μｍとなるように塗布・乾燥し、第２接着層を形成し、第２積層体を得た。
【００５２】
第２積層体の第２接着層上に、前記第１積層体の紙基材側の面を貼り合わせることで、表面樹脂層と第１接着層と紙基材からなる第１積層体と、第２接着層と裏面樹脂層からなる第２積層体との積層体を得た。
【００５３】
次いで、第１積層体における表面樹脂層上に、下記組成の第３接着層用塗工液を、乾燥時の厚さが１．５μｍとなるように塗布・乾燥し、第３接着層を形成し、この第３接着層上に、下記組成の受容層用塗工液を、乾燥時の厚さが４．５μｍとなるように塗布・乾燥し、受容層を形成した。
【００５４】
次いで、第２積層体における裏面樹脂層上に、下記組成の粘着層用塗工液を、乾燥時の厚さが９μｍとなるように塗布・乾燥し、粘着層を形成することとで、受容層と第３接着層と表面樹脂層と第１接着層と紙基材と第２接着層と裏面樹脂層と粘着層とがこの順で積層されてなるシール部を得た。
【００５５】
次いで、離型部とシール部とを、離型部の離型層とシール部の粘着層とが対向するように貼り合わせることで、離型部とシール部とが一体をなす実施例１のシール型熱転写受像シートを得た。
【００５６】
（離型層用塗工液）
・付加重合剤シリコーン（ＫＳ８４７Ｈ  信越化学工業（株））              １００部
・トルエン                                                              ２００部
【００５７】
（第１接着層用塗工液）
・多官能ポリオール（タケラック（登録商標）Ａ−９６９−Ｖ  三井化学（株））３０部
・イソシアネート（タケネート（登録商標）Ａ−５  三井化学（株））          １０部
・酢酸エチル                                                              ６０部
【００５８】
（第２接着層用塗工液）
・多官能ポリオール（タケラック（登録商標）Ａ−９６９−Ｖ  三井化学（株））３０部
・イソシアネート（タケネート（登録商標）Ａ−５  三井化学（株））          １０部
・酢酸エチル                                                              ６０部
【００５９】
（第３接着層用塗工液）
・ポリエステル（固形分：２５％）                                          ４０部
（バイロナール（登録商標）ＭＤ−１４８０  東洋紡（株））
・充填材（ラポナイトＪＳ  ウイルパー・エリス（株））                        ９部
・界面活性剤（ダイノール６０４  信越化学工業（株））                  ０．０８部
・イソプロピルアルコール                                                  ６０部
・水                                                                    １２０部
【００６０】
（粘着層用塗工液）
・アクリル共重合体（ＳＫダイン１２５１  綜研化学（株））                  １５部
・硬化剤（Ｌ−４５  綜研化学（株））                                  ０．３３部
・硬化剤（Ｅ−ＡＸ  綜研化学（株））                                    ０．１部
・酢酸エチル                                                        １６．１４部
【００６１】
（実施例２〜１４、比較例１〜３）
実施例１における離型基材、紙基材、表面樹脂層および裏面樹脂層のそれぞれを以下の表３の通りに変更し、その他の条件などはすべて実施例１と同様することで、実施例２〜１４および比較例１〜３のシール型熱転写受像シートを得た。
【００６２】
なお、実施例１１〜１４においては、裏面樹脂層を設けておらず、したがって裏面樹脂層と紙基材とを接着するための第２接着層も設けていない。
【００６３】
また、比較例１においては、表面樹脂層と裏面樹脂層の双方を設けておらず、したがって表面樹脂層と紙基材を接着するための第１接着層と、裏面樹脂層と紙基材とを接着するための第２接着層も設けていない。
【００６４】
また、比較例３においては、離型基材、紙基材、表面樹脂層および裏面樹脂層のそれぞれについては、実施例１と同様であるが、実施例１における第３接着層用塗工液を、以下に示す組成の白色接着層用塗工液に変更した。
【００６５】
（白色接着層用塗工液）
・ポリウレタン（Ｎ−５１９９  日本ポリウレタン工業（株））                １４部
・酸化チタン（ＴＣＡ−８８８  堺化学工業（株））                          ２８部
・トルエン                                                                １３部
・メチルエチルケトン                                                      ３４部
・イソプロピルアルコール                                                  １１部
【００６６】
【表３】
2019177670.tif 000005
【００６７】
（和紙感評価）
各実施例および比較例のシール型熱転写受像シートを、その受容層側から目視し、以下の評価基準に基づいて和紙感評価を行った。
・和紙感評価の評価基準
Ａ：高い和紙感がある
Ｂ：和紙感がある
ＮＧ：和紙感がない
【００６８】
（印画評価）
各実施例および比較例のシール型熱転写受像シートを、昇華型熱転写プリンタＤＳ６２０（大日本印刷（株））、および当該プリンタの純正熱転写シートと組合せてグレーベタ画像（１２８／２５５階調画像）を印画し、以下の評価基準に基づいて印画評価を行った。
・印画評価の評価基準
○：印画物に影響なし
×：印画物にざらつきが目立つ
【００６９】
（搬送性評価）
各実施例および比較例のシール型熱転写受像シートを、昇華型熱転写プリンタＤＳ６２０（大日本印刷（株））、および当該プリンタの純正熱転写シートと組合せて５０枚印画を行い、印画物にレジズレが発生しているかを目視で確認し、以下の評価基準に基づいて搬送性評価を行った。なお、レジズレとは、搬送性不足による印画位置ズレであり、ＹパネルやＭパネル印画後の受像シートが正規位置まで搬送されず、画像にズレが生じており、印画品質が著しく劣化している状態を意味する。また、レジズレの発生がないことは、搬送性が良好であることを意味する。
・搬送性評価の評価基準
Ａ：印画物にレジズレ発生なし
Ｂ：ごくわずかのレジズレは発生しているが、印画物には支障のないレベル
ＮＧ：印画物にレジズレが発生
【００７０】
（切断適性評価）
各実施例および比較例のシール型熱転写受像シートを剪刀にて切断し、以下の評価基準に基づいて切断適性評価を行った。
・切断適性の評価基準
Ａ：抵抗なくまっすぐに切断することができた
Ｂ：多少の抵抗はあるが、問題なくまっすぐに切断することができた
ＮＧ：多少の抵抗があり、まっすぐに切断することができなかった
【００７１】
（粘着剤付着評価）
各実施例および比較例のシール型熱転写受像シートを、昇華型熱転写プリンタＤＳ６２０（大日本印刷（株））、および当該プリンタの純正熱転写シートと組合せて２０００枚印画を行い、以下の評価基準に基づいて粘着剤付着評価を行った。
・粘着剤付着評価の評価基準
Ａ：プリンタのペーパーガイドアンダーに粘着剤がついておらず、２０００枚正常に印画ができるレベル
Ｂ：プリンタのペーパーガイドアンダーに粘着剤が付着するが、２０００枚正常に印画ができるレベル
ＮＧ：プリンタのペーパーガイドアンダーに粘着剤が大量に付着し、２０００枚印画するまでにプリンタの動作不良が発生するレベル
【００７２】
各実施例および比較例のシール型熱転写受像シートの特徴と、前記各評価の結果を表４にまとめる。なお、表中の数字は、各層や各基材の「厚さ」を意味し、その単位はすべて「μｍ」である。
【００７３】
【表４】
2019177670.tif 000006
【符号の説明】
【００７４】
１００・・・シール型熱転写受像シート
１０・・・離型部
５０・・・シール部
５１・・・粘着層
５２・・・紙基材
５３・・・表面樹脂層
５４・・・受容層
５５・・・裏面樹脂層
５６・・・接着層
【図１】
2019177670.tif 000007